(57)【特許請求の範囲】
【請求項１】
多層構造の圧電アクチュエータであって、
複数の圧電体層（２）及び前記圧電体層（２）の間に介装された複数の電極層（３ａ，３ｂ）により形成される積層体と、
隣接する圧電体層（２ａ，２ｃ）に比べ、少なくとも部分的に引裂き強度が低い破断規制層（４）と、
互いに異なる極性を有し、前記電極層（３ａ，３ｂ）が交互に接続される２つの外部電極（８ａ，８ｂ）とを備え、
前記破断規制層（４）はバリア領域（５）を有し、
前記破断規制層（４）において前記２つの外部電極（８ａ，８ｂ）を結ぶ直線は、いずれも前記バリア領域（５）を通過し、
前記バリア領域（５）は、
前記破断規制層（４）におけるその他領域（４ａ）に比べ、導電経路またはクラックの生成をより一層抑制する少なくとも１つの部分領域（５ａ）と、
前記部分領域（５ａ）に比べて引裂き強度が低い連続経路（５ｃ）とを備え、
前記連続経路（５ｃ）は、前記２つの外部電極（８ａ，８ｂ）を結ぶ直線のいずれについても、当該直線の前記バリア領域（５）内にある部分より長く、
前記バリア領域（５）が、前記バリア領域（５）を通過する導電経路の生成、または前記バリア領域（５）を通過するクラックの生成を妨げる
ことを特徴とする圧電アクチュエータ。
【請求項２】
前記破断規制層（４）は、隣接する圧電体層（２ａ，２ｃ）に比べ、少なくとも部分的に平均気孔率が大きいことを特徴とする請求項１に記載の圧電アクチュエータ。
【請求項３】
前記バリア領域（５）の前記部分領域（５ａ）は、前記破断規制層（４）における前記その他領域（４ａ）に比べ、平均気孔率が小さいことを特徴とする請求項１または２に記載の圧電アクチュエータ。
【請求項４】
互いに異なる極性を有して積層方向（Ｓ）で隣り合う２つの電極層（３ａ，３ｂ）の間には、前記２つの電極層（３ａ，３ｂ）が前記積層方向（Ｓ）において重なり合っていない少なくとも１つの不活性領域（６ａ，６ｂ）を有し、
前記バリア領域（５）は、前記不活性領域（６ａ，６ｂ）の外側に位置している
ことを特徴とする請求項１〜３のいずれかに記載の圧電アクチュエータ。
【請求項５】
前記バリア領域（５）の前記部分領域（５ａ）は、前記破断規制層（４）において前記２つの外部電極（８ａ，８ｂ）を結ぶ直線が、いずれも前記バリア領域（５）の前記部分領域（５ａ）を通過するように形成されている
ことを特徴とする請求項１に記載の圧電アクチュエータ。
【請求項６】
前記バリア領域（５）の前記部分領域（５ａ）は、前記部分領域（５ａ）より低い引裂き強度を有した島状領域（５ｂ）を取り囲んでいることを特徴とする請求項１〜５のいずれかに記載の圧電アクチュエータ。
【請求項７】
前記バリア領域（５）の前記部分領域（５ａ）は、隣接する圧電体層（２ａ，２ｃ）と同じ材料を含有することを特徴とする請求項１〜６のいずれかに記載の圧電アクチュエータ。
【請求項８】
前記破断規制層（４）は、セラミック及び金属の群から選択された少なくとも１種類の材料を含有することを特徴とする請求項１〜７のいずれかに記載の圧電アクチュエータ。
【請求項９】
前記破断規制層（４）は、前記積層体の積層方向（Ｓ）に直交する平面において不均質に形成されていることを特徴とする請求項１〜８のいずれかに記載の圧電アクチュエータ。
【請求項１０】
多層構造の圧電アクチュエータであって、
複数の圧電体層（２）及び前記圧電体層（２）の間に介装された複数の電極層（３ａ，３ｂ）により形成される積層体と、
隣接する圧電体層（２ａ，２ｃ）に比べ、少なくとも部分的に引裂き強度が低い破断規制層（４）とを備え、
前記破断規制層（４）はバリア領域（５）を有し、
前記バリア領域（５）には、導電経路の生成またはクラックの生成を妨げる添加材料（７）が設けられており、
前記バリア領域（５）が、前記バリア領域（５）を通過する導電経路の生成、または前記バリア領域（５）を通過するクラックの生成を妨げる
ことを特徴とする圧電アクチュエータ。
【請求項１１】
前記添加材料（７）は、侵入する物質を拘束し、或いは触媒作用を生じることにより、侵入した物質を導電経路とはならない物質に変換することを特徴とする請求項１０に記載の圧電アクチュエータ。
【請求項１２】
前記添加材料（７）は、前記バリア領域（５）の引き裂き強度を増大させることを特徴とする請求項１０に記載の圧電アクチュエータ。
【請求項１３】
前記バリア領域（５）は、前記破断規制層（４）の少なくとも外縁部領域に配置されていることを特徴とする請求項１〜１２のいずれかに記載の圧電アクチュエータ。
【請求項１４】
導電経路の生成を妨げるバリア領域（５）が、前記破断規制層（４）の全域にわたって延設されていることを特徴とする請求項１０に記載の圧電アクチュエータ。
【請求項１５】
多層構造の圧電アクチュエータであって、
複数の圧電体層（２）及び前記圧電体層（２）の間に介装された複数の電極層（３ａ，３ｂ）により形成される積層体と、
隣接する圧電体層（２ａ，２ｃ）に比べ、少なくとも部分的に引裂き強度が低い破断規制層（４）とを備え、
前記破断規制層（４）は、バリア領域（５）を有し、
前記バリア領域（５）は、前記破断規制層（４）におけるその他領域（４ａ）に比べ、導電経路またはクラックの生成をより一層抑制する少なくとも１つの部分領域（５ａ）を備えており、
前記バリア領域（５）の前記部分領域（５ａ）の気孔率は、隣接する圧電体層（２ａ，２ｃ）の気孔率より大きく、且つ前記破断規制層（４）における前記その他領域（４ａ）の気孔率より小さく、
前記バリア領域（５）が、前記バリア領域（５）を通過する導電経路の生成、または前記バリア領域（５）を通過するクラックの生成を妨げる
ことを特徴とする圧電アクチュエータ。
【発明の詳細な説明】
【技術分野】
【０００１】
本発明は、破断規制層を有する圧電アクチュエータに関する。
【背景技術】
【０００２】
圧電アクチュエータは、複数の圧電体層と、これら圧電体層の間に介装された複数の電極層とにより構成される。電圧が電極層に印加されると圧電体層が拡張し、その結果として往復運動が生じる。このような形式の圧電アクチュエータは、例えば自動車の燃料噴射弁用アクチュエータとして用いられる。
【０００３】
圧電アクチュエータが作動する際には機械的応力が発生し、それによってクラックが生じることがある。具体的には、圧電体層の拡張の程度がそれぞれで異なる、いわゆる活性領域と不活性領域との境界部分に、このような機械的応力が生じる。積層体内に無秩序にクラックが生じないようにして、例えば極性の異なる電極層間の短絡を防止するため、積層体には破断規制層が設けられる。この破断規制層は、当該破断規制層においてクラックが発生し成長しやすくなるように構成されている。
【０００４】
特許文献１には、破断規制層を有した圧電アクチュエータが示されている。
【先行技術文献】
【特許文献】
【０００５】
【特許文献１】国際公開第２００４／０７７５８３号パンフレット
【発明の概要】
【発明が解決しようとする課題】
【０００６】
本発明が解決すべき課題は、破断規制層を備えた圧電アクチュエータであって、信頼性を高めて故障の生じにくい圧電アクチュエータを提供することにある。
【課題を解決するための手段】
【０００７】
多層構造の圧電アクチュエータが、複数の圧電体層と、当該圧電体層の間に介装された複数の電極層とにより形成された積層体によって構成される。
【０００８】
圧電アクチュエータは、例えばジルコン酸チタン酸鉛（ＰＺＴ）等の圧電材料の薄膜から製造された一体的な多層アクチュエータとするのが好ましい。電極層を形成するため、例えば銀−パラジウムペースト、または銅含有ペーストといった金属ペーストを、スクリーン印刷法により上記薄膜に塗布してもよい。次に、この薄膜が積層され、加圧されて一体的に焼結される。この場合、圧電体層の全てに電極層を塗布する必要はない。例えば、２つの電極層の間に複数の圧電体層を設けるようにしてもよい。
【０００９】
外部電極は、圧電アクチュエータにおける２つの対向する外面部分に設けるのが好ましい。これら外部電極は金属基部を備えており、例えば電極層と同様の焼結用ペーストを用いることにより、この金属基部を形成することができる。電極層は、例えば、圧電アクチュエータにおける積層方向に沿って交互に２つの外部電極に接続される。このため各電極層は、例えば交互に外部電極の一方まで延設されると共に他方から離間している。このようにして、同じ極性の電極層同士は、共通の外部電極を介して電気的に接続されている。
【００１０】
一態様として、圧電アクチュエータは外殻を備えている。この外殻により、例えば湿気の侵入といった外部からの影響から圧電アクチュエータを保護し、或いは機械的損傷を防止することができる。例えば、この外殻は、外部電極を覆って圧電アクチュエータの側面部分に設けられる。外殻は、弾性材料を含有しているのが好ましい。
【００１１】
具体化される圧電アクチュエータは破断規制層を有しており、この破断規制層は、隣接する圧電体層の引裂き強度に比べ、少なくとも部分的に引裂き強度が低い。例えば、破断規制層の引張り強度は、少なくとも部分的に、圧電体層と電極層とからなる複合体の引張り強度の２／３を下回っている。
【００１２】
一態様として、破断規制層は、横方向、即ち積層方向に対して直交する平面方向において不均質に形成されている。
【００１３】
破断規制層は、少なくとも１つの部分領域において、当該破断規制層におけるその他領域とは、化学的特性または物理的特性が異なっているのが好ましい。例えば、この部分領域の材料は、同じ破断規制層における上記その他領域の材料に対して化学組成または内部構造が相違している。
【００１４】
このような不均質な構成により、例えば導電経路の生成または圧電アクチュエータの断裂を防止することが可能となる。この場合、上記部分領域をバリア領域またはバリア領域の一部とみなすことができる。
【００１５】
このようなバリア領域は、当該バリア領域を通過するような導電経路の生成を妨げるものである。これに代えて、或いはこれに加えて、バリア領域を通過するようなクラックの生成を当該バリア領域において妨げることも可能である。
【００１６】
互いに異なる極性を有して積層方向で隣り合う電極層間の短絡は、破断規制層を挿入することにより防止することが可能である。
【００１７】
電極層に電圧を印加した時に圧電アクチュエータが伸長するようにするため、圧電アクチュエータは分極される必要がある。このため、例えば、互いに隣り合う電極層に外部電極を介して直流電圧が印加されると共に積層体が加熱される。互いに異なる極性を有して隣り合う２つの電極層が積層方向において重なり合っていないような不活性領域では、圧電材料が伸長しないか、或いは僅かしか活性領域と同じ方向に伸長しない。このように、活性領域と不活性領域とでは圧電体層の伸長度合が異なることから、機械的応力が生じ、分極処理の際、或いは圧電アクチュエータが作動する際に、クラックが生じる可能性がある。
【００１８】
破断規制層を挿入することにより、クラックの生成を所望の形態に統制することが可能となり、破断規制層のみにクラックを発生させ、更に当該クラックを破断規制層内で成長させることも可能となる。この結果、クラックは積層方向に直交する平面に沿って形成されるので、互いに異なる極性を有して隣り合う電極層の間に短絡を引き起こすことがなくなる。
【００１９】
好ましい一態様として、破断規制層は、その少なくとも一部において、隣接する圧電体層よりも大きい平均気孔率を有している。
【００２０】
例えば、破断規制層は圧電材料を含有しており、当該圧電材料の気孔率は、隣接する圧電体層の気孔率よりも大きい。このような大きな気孔率は、例えば基本材料に添加材料を加えることにより得ることが可能であり、この添加材料が焼結処理の際に複数の気孔を形成する。例えば、添加材料が蒸発することによって、このような気孔が生じる。また、例えば多孔性セラミック層によって破断規制層が形成される。
【００２１】
一態様として、破断規制層は、例えば銀、パラジウム、銅、或いはこれら金属の合金等の金属を含んでいる。この場合、金属の組成としては、圧電アクチュエータの焼結の際に拡散が生じることにより、破断規制層内に気孔が同様に形成されるようなものを選択することができる。例えば、破断規制層は、電極層と類似のまたは電極層と同一の材料からなる金属層内に設けられる。
【００２２】
破断規制層の機械的強度は、気孔率の大小によって設定するのが好ましい。破断規制層が、隣接する圧電体層よりも低い機械的強度を有していれば、破断規制層内にクラックを生成させ、当該破断規制層内でクラックを成長させることが可能となる。
【００２３】
但し、このような破断規制層では、例えば高湿度の環境下で作動している間に水分が侵入することにより、或いはパッシベーション層（passivation layer）から物質が露出することにより導電経路が生成されることがある。導電経路によって外部電極の短絡が生じると特に重大な問題となる。この場合、圧電アクチュエータの機能が大幅に損なわれ、或いは装置に故障を引き起こす可能性さえある。
【００２４】
また、このような破断規制層により、作動中に圧電アクチュエータの断裂が生じやすくなる可能性がある。断裂は、例えば圧電アクチュエータの断面全域にわたって延びるクラックによって生じる可能性があり、圧電アクチュエータが２つの積層体に分離してしまうものである。このような断裂により、例えば圧電アクチュエータの外部接続が遮断されてしまうといった問題がある。更に、断裂により、２つの外部電極間に導電経路が生成されて短絡が生じる可能性がある。また、圧電アクチュエータが外殻を有する場合は、断裂によって外殻に加わる機械的負荷が増大し、例えば外殻の破断といった外殻の損傷を引き起こす可能性がある。
【００２５】
破断規制層のバリア領域により、２つの外部電極を電気的に接続するような導電経路の生成を防止することが可能である。このような目的のため、バリア領域は、当該バリア領域を通過するような導電経路の生成を妨げるように構成されている。
【００２６】
これに加え、或いはこれに代えて、破断規制層のバリア領域により圧電アクチュエータの断裂の発生を防止することが可能である。このような目的のため、バリア領域は、当該バリア領域を通過するようなクラックの生成を妨げるように構成されている。
【００２７】
バリア領域は、破断規制層内において２つの外部電極を結ぶ直線が、いずれも当該バリア領域を通過するように配置されているのが好ましい。これに伴い、破断規制層内において２つの不活性領域を結ぶ直線が、いずれもバリア領域を通過する。
【００２８】
一態様として、バリア領域は、少なくとも１つの部分領域を備え、当該部分領域では、破断規制層におけるその他領域に比べ、導電経路またはクラックの生成がより一層抑制されるようになっている。
【００２９】
破断規制層における上記その他領域は、隣接する圧電体層よりも低い引裂き強度を有する。このような領域は、不活性領域に位置しているのが好ましい。
【００３０】
例えば、バリア領域の上記部分領域は、破断規制層における上記その他領域に比べ、平均気孔率が小さい。
これにより、導電性物質が上記部分領域内に拡散して導電経路が生成される可能性を低減することができる。上記部分領域をバリア領域内に適切に配置することにより、当該バリア領域を通過して延びる導電経路の生成を防止することができる。
また、小さな平均気孔率によって引裂き強度が増大し、より一層圧電アクチュエータの断裂が生じにくくなる。
【００３１】
例えば、上記部分領域は隣接する圧電体層と同じ材料を含有する。この場合、上記部分領域を破断規制層の分離部分とみなすこともできる。このような層を形成するため、圧電体層に、当該圧電体層の全面には延設されないような破断規制層を接合してもよい。破断規制層の分離部分は、加圧及び焼結処理の際に、隣接する圧電体層の材料で満たすようにするのが好ましい。
【００３２】
好ましい一態様において、破断規制層は、このような分離部分を有しておらず、積層体の断面方向の全域において、隣接する層より低い引裂き強度を有している。この場合、例えば破断規制層の気孔率の相違により、導電経路の生成、またはクラックの生成を防止することができる。一態様において、破断規制層の部分領域の気孔率は、隣接する圧電体層の気孔率より大きく、且つ破断規制層におけるその他領域の気孔率より小さい。
【００３３】
一態様として、バリア領域は連続経路を有しており、当該連続経路はバリア領域の上記部分領域より低い引裂き強度を有している。この連続経路は、２つの外部電極を結ぶ直線のいずれについても、当該直線のバリア領域内にある部分より長いのが好ましい。
【００３４】
バリア領域は、導電経路またはクラックが当該バリア領域の上記連続経路に沿ってのみ生成されうるように形成されているのが好ましい。連続経路が長いほど、例えば導電性物質の拡散に起因した導電性が連続経路の全長にわたって生じる可能性、或いは圧電アクチュエータの断裂に至る可能性が低下する。従って、バリア領域の全長にわたり導電経路またはクラックが生成される可能性も、連続経路が長いほど低くなる。例えば、連続経路は破断規制層における上記その他領域と同じ材料を含有している。
【００３５】
一態様において、連続経路内の材料は、当該連続経路を取り囲むバリア領域の上記部分領域より多孔質となっている。連続経路は蛇行しており、２つの外部電極を結ぶ直線のいずれについても、連続経路の方が、当該直線のバリア領域内にある部分より著しく長いのが好ましい。即ち、連続経路の長さは、バリア領域の幅に比べて大幅に長くなっているのが好ましい。
【００３６】
また、このような態様では、破断規制層に生じたクラックが、当該破断規制層内において、電極層の積層方向に直交する平面に沿って成長しやすくなるという利点がある。これにより、発生したクラックが隣接する圧電体層内に成長していくようなクラック端の発生を防止することができる。
【００３７】
好ましい一態様において、バリア領域の上記部分領域は、破断規制層内において、２つの外部電極を結ぶ直線が、いずれも当該部分領域を通過するように形成されている。
【００３８】
例えば、バリア領域の上記部分領域は、当該部分領域より引裂き強度が低い島状領域を取り囲んでいる。
このような島状領域内では、所望の形態でクラックを生成させることが可能であり、これにより装置の機械的歪みを抑制することができる。
【００３９】
例えば、この島状領域は、その周囲よりも大きな気孔率を有する。島状領域は、破断規制層における上記その他領域と同じ材料を含有するのが好ましい。例えば、島状領域は円形状に形成されるが、矩形状に形成するなど、その他の形状に形成してもよい。
【００４０】
互いに異なる極性を有して積層方向で隣り合う２つの電極層の間には、少なくとも１つの不活性領域が形成されているのが好ましい。この不活性領域では、これら電極層が積層方向において互いに重なり合わないようになっている。好ましい一態様として、バリア領域は、この不活性領域の外側に位置している。
【００４１】
圧電アクチュエータの典型的な態様においては、不活性領域に最も大きな機械的応力が生じることから、クラックの生成及びクラックの案内に関する機能が当該不活性領域において最適となるように、破断規制層が構成されていると有利である。但し、これに伴い、導電性物質が破断規制層の内部に侵入する可能性が増大しうる。例えば、気孔率を増大させた場合、導電性物質は、より一層容易に破断規制層内に侵入することになる。
【００４２】
一態様において、互いに異なる極性を有して隣り合う２つの電極層の間には、２つの分離した不活性領域が形成されている。
【００４３】
例えば、圧電アクチュエータの対向する２つの外面に外部電極が配設される。各電極層は、積層方向において交互に、一方の外部電極まで延設されると共に他方の外部電極から離間して設けられている。従って、２つの分離した不活性領域は、互いに異なる極性を有して隣り合う２つの電極層の間で２つの外部電極に隣接して形成される。
【００４４】
また、破断規制層を備える圧電アクチュエータにおいて、導電経路の生成またはクラックの生成を妨げる添加材料がバリア領域内に設けられている。
【００４５】
この添加材料は、例えば破断規制層と同じ材料の添加、印刷、または拡散などにより、外部から破断規制層内に導入することができる。添加材料は、例えば侵入する物質を拘束し、或いは触媒作用を生じることにより、侵入した物質を導電経路とはならないような物質に変換する。これに代え、或いはこれに加え、添加材料によってバリア領域の引裂き強度を増大させることもできる。
【００４６】
多孔質の破断規制層の場合、適切な添加材料により少なくとも一部の気孔を満たすようにしてもよい。
【００４７】
このようにすることで、湿気やその他の導電性物質が破断規制層内に侵入して導電経路が生成されるのを防止することができる。これに加え、或いはこれに代えて、この領域における引裂き強度を増大させることもできる。
【００４８】
一態様として、バリア領域が、破断規制層の少なくとも外縁部領域に配置される。このようにすることで、破断規制層は外部から侵入しようとする湿気に対して封じられる。これに加え、或いはこれに代えて、このようにすることで、圧電アクチュエータの縁部領域におけるクラックの生成をより一層抑制することが可能であり、それにより機械的応力の発生を防止することができる。
【００４９】
更なる態様として、破断規制層全体が、当該破断規制層を通過する導電経路の生成を防止するバリア領域を構成する。従って、この場合には、破断規制層の全体にわたってバリア領域が延設される。
【００５０】
例えば、圧電アクチュエータの断面全域にわたってバリア領域が延設されるような破断規制層内には、導電経路の形成を妨げる添加材料が、均一な濃度分布で導入される。
【図面の簡単な説明】
【００５１】
【図１Ａ】圧電アクチュエータの縦断面図である。
【図１Ｂ】外殻を有する圧電アクチュエータの縦断面図である。
【図２Ａ】導電経路が生成された圧電アクチュエータの一部を抜粋して示す縦断面図である。
【図２Ｂ】外殻を有する圧電アクチュエータが断裂した状態を示す図である。
【図３Ａ】バリア領域を有する破断規制層の実施形態を示す平面図である。
【図３Ｂ】バリア領域を有する破断規制層の実施形態を示す平面図である。
【図３Ｃ】バリア領域を有する破断規制層の実施形態を示す平面図である。
【図３Ｄ】バリア領域を有する破断規制層の実施形態を示す平面図である。
【図３Ｅ】バリア領域を有する破断規制層の実施形態を示す平面図である。
【図３Ｆ】バリア領域を有する破断規制層の実施形態を示す平面図である。
【図４】バリア領域を有する破断規制層の更なる実施形態を示す平面図である。
【図５】バリア領域を有する破断規制層の更なる実施形態を示す平面図である。
【図６Ａ】破断規制層の更なる実施形態を示す平面図である。
【図６Ｂ】破断規制層の更なる実施形態を示す平面図である。
【図６Ｃ】破断規制層の更なる実施形態を示す平面図である。
【図６Ｄ】破断規制層の更なる実施形態を示す平面図である。
【図６Ｅ】破断規制層の更なる実施形態を示す平面図である。
【図６Ｆ】破断規制層の更なる実施形態を示す平面図である。
【図６Ｇ】破断規制層の更なる実施形態を示す平面図である。
【図７】破断規制層の更なる実施形態を示す平面図である。
【発明を実施するための形態】
【００５２】
具体的な圧電アクチュエータ及びその有効な構成について、図面を参照し、以下に説明する。なお、図面における縮尺は正確ではない。
【００５３】
図１Ａは多層構造の圧電アクチュエータ１を示しており、例えばセラミック層などの複数の圧電体層２が、積層方向Ｓに沿って互いに積層された状態で配設されている。いくつかの圧電体層２の間には、電極層３が配設されている。２つの外部電極８ａ，８ｂのそれぞれは、積層体１１における対向した側面部１２ａ，１２ｂに接合されている。これら外部電極８ａ，８ｂとの電気的接続を行うため、リード線（図示せず）が外部電極８ａ，８ｂにハンダ付けされている。電極層３は、積層方向Ｓにおいて交互となるように、２つの外部電極８ａ，８ｂに接続されている。即ち、ある電極層３ａは、一方の外部電極８ａまで延設されると共に、他方の外部電極８ｂからは離間している。また、積層方向Ｓにおいて電極層３ａと隣り合う電極層３ｂは、上記他方の外部電極８ｂまで延設されると共に、上記一方の外部電極８ａからは離間している。従って、これら２つの外部電極８ａ，８ｂに電圧が印加されると、電極層３ａ，３ｂの極性は、積層方向Ｓで交互に異なったものとなる。
【００５４】
電圧が印加されると、各圧電体層２は力線に沿って伸長する。圧電アクチュエータ１は不活性領域６ａ，６ｂを有しており、これら不活性領域６ａ，６ｂでは、互いに異なる極性を有して隣り合う電極層３ａ，３ｂが積層方向Ｓにおいて重なり合っていない。このため圧電体層２は、互いに異なる極性を有して隣り合う電極層３ａ，３ｂが重なり合っている活性領域９に比べ、不活性領域６ａ，６ｂでは少ししか伸長しない。これにより機械的応力が発生し、結果として圧電アクチュエータ１にクラックが生じる可能性がある。クラックを所望の形態で発生させ案内するため、互いに隣り合う電極層３ａ，３ｂの間には、破断規制層４が配設されている。
【００５５】
図１Ｂは、側面部分が外殻１０で取り囲まれた圧電アクチュエータ１を示している。外殻１０は外部電極８ａ，８ｂを覆っており、外部の影響からこれら外部電極８ａ，８ｂを保護している。即ち、例えば外殻１０は、湿気の侵入、及び機械的損傷に対する保護の役目を果たす。外殻１０は、例えばシリコーンなどの弾性材料を含有している。圧電アクチュエータ１は、クラックを所望の形態で発生させ案内するための破断規制層４を備えている。
【００５６】
図２Ａは、圧電アクチュエータ１の一部を抜粋して示す縦断面図であり、破断規制層４内に導電経路４ｂが生じている。破断規制層４は多孔質材料を含有しており、隣接する圧電体層２ａ，２ｃより低い引裂き強度を有する。例えば、破断規制層４はセラミック材を含有しており、当該セラミック材の気孔率は、隣接する圧電体層２ａ，２ｃの気孔率より大きくなっている。また、例えば、圧電体層２ａ，２ｃも、同様にセラミック材を含有している。破断規制層４の気孔率が増大していることから、隣接する圧電体層２ａ，２ｃに比べ、破断規制層４には湿気が侵入しやすくなっている。この結果、図２Ａに示すような導電経路４ｂは破断規制層４内で生じやすくなり、この導電経路に４ｂよって外部電極８ａ，８ｂが接続され、短絡が発生する。
【００５７】
図２Ｂは、図１Ｂに示す圧電アクチュエータ１の一部を抜粋して示すものであって、破断規制層４内にクラックが生じ、このクラックが圧電アクチュエータ１の断面方向において破断規制層４の全域に波及している。これにより、圧電アクチュエータ１は２つの分離積層体１ａ，１ｂに断裂した状態となり、互いの位置がずれることもある。この結果、圧電アクチュエータ１の外殻１０の機械的応力が増大することになり、外殻１０が断裂する可能性がある。
【００５８】
図３Ａ〜図３Ｆ、図４、図５、及び図６Ａ〜図６Ｇは、横方向に不均質に構成された破断規制層４の実施形態を示している。図２Ａに示すような導電経路の生成、或いは図２Ｂに示すような圧電アクチュエータ１の断裂は、このような不均質な構成により防止または抑制することが可能である。
【００５９】
破断規制層４は、少なくとも１つの部分領域５ａを有しており、この部分領域５ａは、破断規制層４における当該部分領域５ａ以外の領域であるその他領域４ａと、化学的特性または物理的特性が相違している。この場合、破断規制層４の部分領域５ａ及びその他領域４ａへの区分は、積層方向Ｓに直交する平面に沿って行われる。例えば、破断規制層４を横断して部分領域５ａを通過するようなクラックまたは導電経路の成長を妨げるため、部分領域５ａがバリア領域５に設けられる。
【００６０】
図３Ａ〜図３Ｆにおいて、破断規制層４は部分領域５ａを有したバリア領域５を備えており、この部分領域５ａでは、破断規制層４のその他領域４ａに比べ、導電経路の生成またはクラックの生成がより一層抑制されるようになっている。その他領域４ａは多孔質材料を含有しており、部分領域５ａは隣接する圧電体層２ａ，２ｂと同じ材料を含有している。具体的には、部分領域５ａにおける材料の気孔率と、隣接する圧電体層２ａ，２ｂにおける材料の気孔率とは同一であり、破断規制層４のその他領域４ａにおける材料の気孔率は、部分領域５ａにおける材料の気孔率より大きい。以下、「多孔質材料」という言葉は、積層体において隣接する層の気孔率より大きい気孔率を有する材料のことを意味するものとする。例えば、部分領域５ａ及びその他領域４ａのいずれも、セラミック材を含有している。
【００６１】
部分領域５ａは、その気孔率が小さいことから、破断規制層４のその他領域４ａよりも平均強度が高くなっている。このため、導電経路の生成及び圧電アクチュエータ１の断裂の両方を防止することができる。
【００６２】
図３Ａは、２つの不活性領域６ａ，６ｂの間の領域にバリア領域５が配置された破断規制層４を示している。このバリア領域５は、破断規制層４の対角線９０の全長にわたって設けられており、不活性領域６ａ，６ｂの間を横切るように、即ち、２つの不活性領域６ａ，６ｂを結ぶ直線に直交するように延びている。このようにすることで、破断規制層４内において、２つの外部電極８ａ，８ｂを結ぶ直線は、いずれもバリア領域５を通過することになる。この結果、例えば不活性領域６ａ，６ｂにおいて圧電アクチュエータ１の縁部に配設された２つの外部電極８ａ，８ｂ間を電気的に相互接続するような導電経路の生成を防止することが可能となる。更に、２つの外部電極８ａ，８ｂの一方から他方にわたるクラックの生成を防止することが可能となる。不活性領域６ａ，６ｂが位置するその他領域４ａにおいて破断規制層４は、クラックの生成及び案内を適切に行うように構成された多孔質材料を含有している。
【００６３】
図３Ｂは、破断規制層４におけるバリア領域５の配置に関する更なる実施形態を示しており、この場合には図３Ａの場合と異なり、バリア領域５が対角線９０に沿って延設されておらず、圧電アクチュエータ１の２つの側面をつなぐように延設されている。この場合も、破断規制層４内において、２つの外部電極８ａ，８ｂを結ぶ直線、及び２つの不活性領域６ａ，６ｂを結ぶ直線は、いずれもバリア領域５を通過することになる。
【００６４】
図３Ｃは、バリア領域５に部分領域５ａを有した破断規制層４の更なる実施形態を示している。この場合も、破断規制層４内において２つの外部電極８ａ，８ｂを結ぶ直線が、いずれも部分領域５ａを通過するようにバリア領域５が具体化されている。部分領域５ａは、破断規制層４の対角線９０の全長にわたって蛇行する連続経路を形成している。破断規制層４のその他領域４ａは、バリア領域５内に指状に延びており、部分領域５ａと噛み合うような状態になっている。このようにすることで、特に良好に圧電アクチュエータ１の機械的応力を無効化することが可能となる。
【００６５】
図３Ｄは、多孔質材料からなる円形の島状領域５ｂがバリア領域５内に配設された破断規制層４の一実施形態を示している。島状領域５ｂは、バリア領域５の部分領域５ａによって取り囲まれている。圧電アクチュエータ１において、このような島状領域５ｂ内に所望の形態でクラックを生じさせることが可能である。
【００６６】
図３Ｅは、多孔質材料からなる矩形の島状領域５ｂがバリア領域５内に配設された破断規制層４の一実施形態を示している。
【００６７】
図３Ｄ及び図３Ｅに示すような円形及び矩形の島状領域に代えて、任意の形状の島状領域を設けることも可能である。
【００６８】
図３Ｆは、バリア領域５内に多孔質材料で連続経路５ｃが形成された破断規制層４の一実施形態を示している。この連続経路５ｃは、２つの外部電極８ａ，８ｂを結ぶ直線のいずれについても、当該直線のバリア領域５内にある部分よりも長くなっている。これにより、バリア領域５を完全に通り抜けて２つの外部電極８ａ，８ｂを電気的に接続するような導電経路の生成を引き起こす湿気の侵入の可能性が低下する。更に、圧電アクチュエータ１の断裂も防止することが可能となる。
【００６９】
図３Ａ〜図３Ｆに示すような破断規制層４の実施形態では、破断規制層４において２つの不活性領域６ａ，６ｂの間を横切るように延びる対角線９０が、バリア領域５の部分領域５ａ、及び破断規制層４におけるその他領域４ａの両方を２分するようになっている。これにより、圧電アクチュエータ１における機械的応力を低減することが可能となる。
【００７０】
図４は、バリア領域５を有した破断規制層４を示している。このバリア領域５は、破断規制層４の対角線９０に沿って延設されており、破断規制層４のその他領域４ａの材料ほど多孔質ではないが、隣接する圧電体層よりは多孔質の材料を含有している。このような構成により、バリア領域５内への湿気の侵入を防止することが可能となる。更に、バリア領域５内におけるクラックの生成をより一層抑制することが可能となり、圧電アクチュエータ１の断裂を防止することができる。また、バリア領域５においても、隣接する圧電体層に比べて引裂き強度が低下する。不活性領域６ａ，６ｂでは、破断規制層４の気孔率が大きくなっていることから当該破断規制層４の引裂き強度が低下しているので、不活性領域６ａ，６ｂにおける破断規制層４のクラックの生成及び案内特性を最適化することが可能である。
【００７１】
図５は、破断規制層４の更なる実施形態を示しており、この破断規制層４ではバリア領域５内に添加材料７が導入されている。この場合、破断規制層４は多孔質材料からなる。バリア領域５においては、気孔が概ね添加材料７で満たされているため、バリア領域５内への湿気の侵入が防止される。これに加え、或いはこれに代えて、このような添加材料７によりバリア領域５の引裂き強度を増大させることも可能である。これに代わる実施形態では、破断規制層４の外縁部領域にのみ添加材料７が導入されることにより、バリア領域５が当該外縁部領域に配置されている。
【００７２】
図６Ａ〜図６Ｇは、破断規制層４の更なる実施形態を示すものである。この破断規制層４は、少なくとも１つの部分領域５ａを有しており、当該部分領域５ａは、破断規制層４における部分領域５ａ以外の領域となるその他領域とは、化学的特性または物理的特性が異なっている。例えば、部分領域５ａは、破断規制層４における導電経路またはクラックの生成を抑制するバリア領域５として機能する。図３Ａ〜図３Ｆに示すような実施形態とは異なり、ここではバリア領域５が対角線９０の全長にわたっては延設されていない。
【００７３】
図６Ａは、矩形状に形成され、実質的に破断規制層４の対角線９０に沿って設けられた部分領域５ａを有する破断規制領域４を示している。図３Ａに示すようなバリア領域５の実施形態とは異なり、ここでは破断規制層４の角部まではバリア領域５が延設されていない。
【００７４】
図６Ｂは、２つの部分領域５ａを有した破断規制層４を示している。この場合、これら部分領域５ａは、不活性領域６ａ，６ｂが位置していない破断規制層４の角部に、基本的に対角線９０に沿って延設されている。２つの部分領域５ａは、中央部分にあるブリッジ部５ｄによって互いに分離されている。ブリッジ部５ｄは、破断規制層４におけるその他領域４ａの材料を含有しており、これにより部分領域５ａに比べて引裂き強度が低減されている。
【００７５】
図６Ｃは、帯状の部分領域５ａが対角線９０に沿って複数並べられた破断規制層４の具体的な実施形態を示している。これら部分領域５ａは、多孔質材料からなるブリッジ部５ｄによってそれぞれ互いに分離されている。
【００７６】
図６Ｄは、図６Ａに示す部分領域５ａと同様に、矩形状に形成された部分領域５ａを有する破断規制層４を示している。但し、この場合の部分領域５ａ内には、多孔質材料からなる円形の島状領域５ｂが複数設けられている。
【００７７】
図６Ｅは、図６Ｂに示す部分領域５ａと同様の形状の部分領域５ａを有した破断規制層４の一実施形態を示している。但し、この場合の部分領域５ａには、多孔質材料からなる矩形形の島状領域５ｂが複数設けられている。
【００７８】
図６Ｆは、図３Ｂに示す実施形態と同じく、部分領域５ａが、対角線９０に沿って延設されるのではなく、外部電極８ａ，８ｂに平行に配設されているような、破断規制層４の一実施形態を示している。但し、この場合の部分領域５ａは、圧電アクチュエータ１の側面部までは延設されていない。なお、図６Ａ〜図６Ｅ及び図６Ｇに示す部分領域も、これと同様の方向に延設することが可能である。
【００７９】
図６Ｇは、部分領域５ａが楕円形状を有しているような破断規制層４の一実施形態を示している。この部分領域５ａの長軸は、対角線９０に沿っている。
【００８０】
ここで述べた部分領域５ａ及びバリア領域５の形態は、ここで示した形状に限定されるものではない。従って、例えば、破断規制層４におけるバリア領域５とその他領域４ａとの境界は、直線的ではなく曲線的な形状を有していてもよい。また、バリア領域５は、図３Ａに示すように対角線方向に延設したり、或いは図３Ｂに示すように圧電アクチュエータ１の側面と平行に延設したりするものに限られるわけではなく、別の方向に指向させて設けることも可能である。
【００８１】
図７は、破断規制層４の更なる実施形態を示しており、この場合、バリア領域５を通過して延びるような導電経路の生成を妨げるためのバリア領域５が、破断規制層４の全域に設けられている。破断規制層４内への湿気の侵入を抑制する添加材料７が破断規制層４内に導入されている。
【００８２】
本発明は、具体的な実施形態に基づいて行った説明によって当該実施形態に限定されるものではなく、あらゆる新規な特徴及び当該特徴のあらゆる組み合わせをも包含するものある。このような特徴或いはこのような特徴の組み合わせが特許請求の範囲或いは具体的な実施形態に明確に特定されていなかったとしても、請求項に示された特徴のいかなる組み合わせも本発明に含まれるものである。
【符号の説明】
【００８３】
１    圧電アクチュエータ
２，２ａ，２ｂ，２ｃ    圧電体層
３，３ａ，３ｂ    電極層
４    破断規制層
４ａ    その他領域
４ｂ    導電経路
５    バリア領域
５ａ    バリア領域の部分領域
５ｂ    島状領域
５ｃ    連続経路
５ｄ    ブリッジ部
６ａ，６ｂ    不活性領域
７    添加材料
８ａ，８ｂ    外部電極
９    活性領域
１０    外殻
１１    積層体
１２ａ，１２ｂ    側面部
Ｓ    積層方向
【図１Ａ】
0005518065.tif 000002
【図２Ａ】
0005518065.tif 000003
【図１Ｂ．２Ｂ】
0005518065.tif 000004
【図３Ａ】
0005518065.tif 000005
【図３Ｂ】
0005518065.tif 000006
【図３Ｃ】
0005518065.tif 000007
【図３Ｄ】
0005518065.tif 000008
【図３Ｅ】
0005518065.tif 000009
【図３Ｆ】
0005518065.tif 000010
【図４】
0005518065.tif 000011
【図５】
0005518065.tif 000012
【図６Ａ】
0005518065.tif 000013
【図６Ｂ】
0005518065.tif 000014
【図６Ｃ】
0005518065.tif 000015
【図６Ｄ】
0005518065.tif 000016
【図６Ｅ】
0005518065.tif 000017
【図６Ｆ】
0005518065.tif 000018
【図６Ｇ】
0005518065.tif 000019
【図７】
0005518065.tif 000020